(57)【要約】【課題】縞鋼板を取付けて覆われ、全体が亜鉛メッキされたグレーチングにおいて、縞鋼板が歪みを生ずることなく取付けられるようにしたグレーチングを提供する。【解決手段】板幅がメインバー間に収まるほどの鋼板をプレスにより打ち抜き加工して、中央に逆Ｖ字形の凹溝４を、その両側に円孔５を形成した取付金具３を用い、グレーチング１と同形同大をなす縞鋼板２上にグレーチング１を置き、グレーチング１のクロスバー１ｂに取付金具３の凹溝４を嵌合させた状態で凹溝両側の丸孔５の孔縁を縞鋼板２に溶接し、グレーチング１と縞鋼板２を一時的に連結する。その後、全体を溶融亜鉛に漬け、亜鉛メッキする。【選択図】図２
2018040212.tif 000002
【特許請求の範囲】
【請求項１】
メインバーとクロスバーを格子状に組合わせ、一側面に鋼板を被せて取着手段により取着し、全体が亜鉛メッキされたグレーチングにおいて、前記取着手段が前記メインバー間のクロスバーに嵌合する一つの凹溝と、該凹溝両側の溶接部を備え、凹溝にクロスバーを嵌合させた状態で凹溝両側の溶接部がそれぞれ鋼板に溶接される細板状の取付金具よりなることを特徴とするグレーチング。
【請求項２】
前記溶接部は取付金具に形成される孔の孔縁であることを特徴とする請求項１記載のグレーチング。
【請求項３】
グレーチングの一側面に鋼板を当て、ついで取付金具の凹溝にクロスバーを嵌合させ、該クロスバーを押え込んだ状態で凹溝両側の溶接部を鋼板に溶接し、その後メッキ槽内の溶融亜鉛に漬けて亜鉛メッキを行うことを特徴とする請求項１記載のグレーチングの製造方法。
【請求項４】
グレーチング、鋼板及び取付金具を個々に亜鉛メッキしたのち、グレーチングの一側面に鋼板を当て、ついで取付金具の凹溝にクロスバーを嵌合させ、該クロスバーを押え込んだ状態で凹溝両側の溶接部を鋼板に溶接することを特徴とする請求項１記載のグレーチングの製造方法。
【発明の詳細な説明】
【技術分野】
【０００１】
本発明は、鋼板が被せて溶接され、亜鉛メッキされたグレーチングと、その製造方法に関する。
【背景技術】
【０００２】
グレーチングは一般に、メインバーとクロスバーを組合わせて格子状に形成され、多くが錆止めのために亜鉛メッキされ、側溝用の溝蓋として使用されているが、ハイヒールのかかとが格子の目の中に入り込んで足を取られる、といった問題を解消するためにグレーチングにカバープレートを溶接にて取付けたもの（特許文献１）、車椅子の車輪や杖の嵌り込み防止のため、グレーチングに被覆板を取付けたもの（特許文献２）、グレーチングに化粧板を止着具により取付けたもの（特許文献３）などが知られ、溝蓋以外には工場の建屋内外で通路として用いられることもある。
【０００３】
工場で通路として用いられるグレーチングには、物の落下防止と、滑り止めのため縞鋼板が溶接にて取付けられていることが多く、縞鋼板を溶接したグレーチングは縞鋼板と共に錆止めのため亜鉛メッキされている。
【先行技術文献】
【特許文献】
【０００４】
【特許文献１】実公平２−２３６６７号
【特許文献２】特開２００５−２１３８９０号
【特許文献３】特開平１０−２００１号
【発明の概要】
【発明が解決しようとする課題】
【０００５】
グレーチングに被せた鋼板とグレーチングを溶接し、溶接後亜鉛メッキする方法においては次のような問題がある。
【０００６】
（１）鋼板とグレーチングを溶接するとき、溶接時に加えられる熱により、鋼板とグレーチングの板厚や形状の相違による熱膨張の違いから反りや曲がりといった歪みが発生する。こうした歪みは溶接後、メッキ槽の溶融亜鉛（温度４４０〜４７０℃）に漬けて亜鉛メッキする際にも同様に生ずる。こうした歪みは製品として有害であることから修正が必要とされ、修正は工具を用いて歪み箇所を叩くか、或いはプレスで加圧して行っているが、歪みは鋼板の板厚やその性状によって変わり、一様でないため、修正作業を自動化することは困難である。そこで従来は前述の修正作業を人手により行っているが、それには多くの人員と労力を必要とする。
（２）鋼板とグレーチングを溶接する際、溶接個所を見誤らないようにするため、鋼板の溶接個所にマーキングが必要である。
（３）鋼板とグレーチングを溶接後、亜鉛メッキしたとき、溶接個所の隙間よりメッキ前処理工程の前処理液が洩れ出ることがある。
【０００７】
本発明は、一側面に鋼板を取着し、全体が亜鉛メッキされたグレーチングにおいて、鋼板がグレーチングに歪みを生ずることなく取付けることができるように構成したグレーチングと、その製造方法を提供することを目的とする。
【課題を解決するための手段】
【０００８】
請求項１に係る発明は、メインバーとクロスバーを格子状に組合わせ、一側面に鋼板を被せて取着手段により取着し、全体が亜鉛メッキされたグレーチングにおいて、前記取着手段が前記メインバー間のクロスバーに嵌合する一つの凹溝と、該凹溝両側の溶接部を備え、凹溝にクロスバーを嵌合させた状態で凹溝両側の溶接部がそれぞれ鋼板に溶接される細板状の取付金具よりなることを特徴とする。
【０００９】
請求項２に係る発明は、請求項１に係る発明において、溶接部は取付金具に形成される孔、好ましくは丸孔の孔縁であることを特徴とする。
【００１０】
請求項３に係る発明は、請求項１に係る発明のグレーチングの製造方法であって、グレーチングの一側面に鋼板を当て、ついで取付金具の凹溝にクロスバーを嵌合させ、該クロスバーを押え込んだ状態で凹溝両側の溶接部を鋼板に溶接し、その後メッキ槽内の溶融亜鉛に漬けて亜鉛メッキを行うことを特徴とし、
請求項４に係る発明は、請求項１に係る発明のグレーチングの製造方法であって、グレーチング、鋼板及び取付金具を個々に亜鉛メッキしたのち、グレーチングの一側面に鋼板を当て、ついで取付金具の凹溝にクロスバーを嵌合させ、該クロスバーを押え込んだ状態で凹溝両側の溶接部を鋼板に溶接することを特徴とする。
【発明の効果】
【００１１】
請求項１に係る発明によると、鋼板とグレーチングとは溶接しないため、溶接による歪みは生じない。取付金具と鋼板は溶接されるが、取付金具は一つの凹溝と、その両側に溶接部を有するだけの小さな部品であるため、溶接時に歪みが生ずることはほとんどない。また鋼板においては、取付金具がメインバーに沿って複数か所で溶接されることにより溶接部間に歪みが生じたとしても、クロスバーが嵌合する凹溝内でのクリアランスにより歪みが吸収され、鋼板に反りや曲がりといった歪みが生ずることはほとんどなく、歪みの修正作業が不要となる。また取付金具はクロスバーに凹溝を嵌合させることにより位置決めされ、溶接個所をマーキングする必要がない。
【００１２】
溶接が線状に行われる場合、溶接線と直交する方向での強度は弱いが、請求項２に係る発明のように、溶接が孔周縁で行われると、どの方向に対しても溶接強度を均一化させることができる。また孔周縁での溶接は溶接個所の知得が容易に行え、見誤りによる溶接ミスを生じ難い。
【００１３】
請求項３に係る発明は、取付金具を溶接することにより鋼板を取付けたグレーチングを次工程で亜鉛メッキするものであるが、取付金具と鋼板の溶接部は比較的小さいため、溶接部からメッキ前処理工程の前処理液が滲み出る、といった問題が生じ難い。
【００１４】
請求項４に係る発明は、亜鉛メッキしたグレーチングと鋼板を同じく亜鉛メッキした取付金具で連結するもので、各部品を亜鉛メッキした後、後付けするものであるから、メッキ前処理工程の前処理液が滲み出る、といった問題を生じない。
【図面の簡単な説明】
【００１５】
【図１】取付金具により鋼板を取付けたグレーチングの要部の底面図。
【図２】図１のＡ−Ａ線断面図。
【図３】取付金具の拡大斜視図。
【図４】鋼板にグレーチングを取付けるときの状態を示す図。
【発明を実施するための形態】
【００１６】
図１は、メインバー１ａと、ロッド状のクロスバー１ｂを格子状に組合わせ、メインバー１ａ両端を端板１ｃで連結したグレーチング１の上（表）側に縞鋼板２を取付金具３により取付けたグレーチング要部（図においてはコーナ部分）の底面図であり、図２は図１のＡ−Ａ線における断面で、取付金具３は、板幅がメインバー1ａ間に収まるほどの長さの短い細幅鋼板をプレスにより打ち抜き加工して図３に示すように中央に任意断面形状の凹溝４、好ましくは逆Ｖ字形の凹溝４を、その両側に矩形、菱形、楕円形、その他任意形状の孔、好ましくは図示するような円形の孔５を形成したものよりなっている。
【００１７】
縞鋼板２は、滑り止めのための断面小突起の突条２ａよりなる筋を縦横に形成したものよりなっていて、グレーチング１と同形同大の矩形をなし、グレーチング１に取付けるときには、突条２ａを下向きにして加工面上に置き、ついで図４に示すように、グレーチング１の上下を逆にし、クロスバー１ｂを下向きにした状態で、縞鋼板上にグレーチング全体が縞鋼板２を覆うようにして取付ける。次に取付金具３をメインバー間において凹溝４をクロスバー１ｂに図の上方よりあてがい、メインバー１ａに沿うようにして装着する。その後、取付金具３の凹溝両側に位置する孔５の孔縁に沿って溶接し、グレーチング１のクロスバー１ｂを取付金具３の凹溝４に嵌合させ、取付金具３により押え込んだ状態でグレーチング１と縞鋼板２を一体的に連結する。図中、６は孔５の孔縁の溶接部を示す。取付金具３による連結は、グレーチング１の複数か所、例えばグレーチング１の前後左右のコーナにおいてそれぞれ行われる。
【００１８】
以上のようにして縞鋼板２を連結したグレーチング１は溶融亜鉛が満たされるメッキ槽（図示しない）の溶融亜鉛に漬け、亜鉛メッキを行う。
【００１９】
前記実施形態では、取付金具３の溶接によりグレーチング１に縞鋼板２を取付けたのちに亜鉛メッキを行うようになっているが、別の実施形態ではグレーチング１、縞鋼板２及び取付金具３が個々に亜鉛メッキされ、その後、前記実施形態と同様、取付金具３が縞鋼板２に溶接ワイヤーを用いて溶接され、前記縞鋼板２がグレーチング１に連結される。この場合、溶接ワイヤーには亜鉛メッキ層に支障を生ずることがないように、亜鉛メッキ用の溶接ワイヤーが用いられる。
【００２０】
前記実施形態は、グレーチング１に縞鋼板２を取付けた例を示したが、用途に応じて前述のカバープレート、被覆板、或いは化粧板が取付けられる。
【符号の説明】
【００２１】
１・・グレーチング
２・・縞鋼板
３・・取付金具
４・・凹溝
５・・丸孔
６・・溶接部
【図１】
2018040212.tif 000003
【図２】
2018040212.tif 000004
【図３】
2018040212.tif 000005
【図４】
2018040212.tif 000006